(57)【要約】【課題】ヒノキチオールと担体としての多孔質粒子の有用性に着目して、両者を組み合わせた有用な住環境改善材料を提供するとともに、その住環境改善材料を用いた優れた建材等をも提供する。【解決手段】人工セラミックス粒子１１を主体としてなる住環境改善材料１を、人工セラミックス粒子１１の細孔部１１ａに、ヒノキチオールを含有する液体１２を保持させて構成し、この住環境改善材料１を種々の建材等に使用するようにした。【選択図】図１
2005029472.tif 000002
【特許請求の範囲】
【請求項１】
セラミックスを主成分とする多孔質粒子を主体としてなるものであって、前記多孔質粒子の細孔部に、ヒノキチオールを含有する液体を保持させてなることを特徴とする住環境改善材料。
【請求項２】
ヒノキチオールを含有する液体が、ヒバ油であることを特徴とする請求項１記載の住環境改善材料。
【請求項３】
前記多孔質粒子が、人工セラミックス粒子、ゼオライト、ハイドロキシアパタイト、又はセラミックスと有機高分子物質との複合粒子のうち何れかであることを特徴とする請求項１又は２記載の住環境改善材料。
【請求項４】
請求項１、２又は３記載の住環境改善材料を使用した建材であって、主材料であるコンクリート組成中に、前記住環境改善材料を含有させてなる建築物の基礎部であることを特徴とする建材。
【請求項５】
請求項１、２又は３記載の住環境改善材料を使用した建材であって、主材料である非透水性のシート本体中に、前記住環境改善材料を含有させてなる防湿シートであることを特徴とする建材。
【請求項６】
請求項１、２又は３記載の住環境改善材料を使用した建材であって、当該住環境改善材料を主材料として形成してなる建築物の壁体であることを特徴とする建材。
【請求項７】
請求項１、２又は３記載の住環境改善材料を使用した建材であって、主材料である漆喰、シラス、珪藻土又はセメント等に、前記住環境改善材料を含有させてなり、建築物の壁体に貼り付けて施工される板状の壁パネルであることを特徴とする建材。
【請求項８】
主材料に、色土を混合させている請求項６又は７記載の建材。
【請求項９】
請求項１、２又は３記載の住環境改善材料を使用した建材であって、主材料である発泡性を有する建材本体に、前記住環境改善材料を保持又は含有させてなる建築物の壁、床、天井等に施工される発泡性建材であることを特徴とする建材。
【請求項１０】
建材本体が、ロックウールやグラスウール等の無機繊維性建材からなる請求項９記載の建材。
【請求項１１】
建材本体が、セルロースファイバー等の木質繊維性建材からなる請求項９記載の建材。
【請求項１２】
建材本体が、ウレタン系、スチレン系、エチレン系、フェノール系、イソシアヌレート系等の樹脂性建材からなる請求項９記載の建材。
【請求項１３】
請求項１、２又は３記載の住環境改善材料を使用した建材であって、主材料として畳床とその表面に掛けられる畳表とを少なくとも具備し、畳床中に、前記住環境改善材料を含有させてなる畳であることを特徴とする建材。
【請求項１４】
畳床が、芯材及び該芯材の表面に重積されるボード材とを具備し、芯材又はボード材の少なくとも一方に前記住環境改善材料を含有させていることを特徴とする請求項１３記載の建材。
【請求項１５】
請求項１、２又は３記載の住環境改善材料を使用した建材であって、主材料として畳床とその表面に掛けられる畳表とを少なくとも具備し、畳表に、前記住環境改善材料を付着又は含有させてなる畳であることを特徴とする建材。
【請求項１６】
主材料中に、ヒノキチオールを含有する木材粉末を更に混入させていることを特徴とする請求項４乃至１５記載の建材。
【請求項１７】
前記住環境改善材料を、当該建材又は主材料の重量に対して約３％の割合で含有させている請求項４乃至１６記載の建材。
【請求項１８】
請求項１、２又は３記載の住環境改善材料を使用し建築物の床下又はその周辺に敷設されるものであって、内外に通気可能な収容体の内部に、前記住環境改善材料を収容してなることを特徴とする敷設材。
【請求項１９】
前記収容体の内部に、ヒノキチオールを含有する木材粉末を更に収容してなることを特徴とする請求項１８記載の敷設材。
【請求項２０】
請求項１、２又は３記載の住環境改善材料を組成中に含有し、建築物の基礎部、当該基礎部の周辺における土壌、建築物の床や壁等に散布又は混合し得るようにしたことを特徴とする散布剤。
【請求項２１】
ヒノキチオールを含有する木材粉を更に組成中に含有してなることを特徴とする請求項２０記載の散布剤。
【請求項２２】
前記住環境改善材料を、組成中に約１〜２０％含有していることを特徴とする請求項２０又は２１記載の散布剤。
【発明の詳細な説明】
【０００１】
【発明の属する技術分野】
本発明は、多孔質微粒子からなるマイクロカプセルを主体とした住環境改善材料及びそれを用いた建材、敷設材並びに散布剤に関するものである。
【０００２】
【従来の技術】
従前より、建築物におけるシロアリ被害が大きな問題となっている。シロアリは、一般に湿潤な木材を好んで食べることがよく知られているが、木材の他にも布や紙はもちろん、コンクリート、土、ゴム、ビニール素材等も食害又は案孔する極めて雑食性の高い害虫であることが知られてきている。このようなシロアリ被害は、日本国内外を問わず、また湿潤か乾燥しているかの気候も問わず、世界中で深刻化している。シロアリ対策としては、これまで合成化学薬剤や天然薬剤等を床下や基礎コンクリート等のシロアリが巣を作りそうな箇所に散布したり塗布する方法が採用されてきてはいるが、このような方法ではシロアリに対する駆除効果が長続きせず、所定期間を空けて何度も薬剤処理する必要があって手間やコストが多大であるという問題があり、また薬剤の中には人体やペット、家畜等に有害で使用に注意を要する有機化合物が含まれていることもあり、それによる健康被害も報じられている。また、特に湿気がこもりがちな床下は、シロアリ以外にもダニ等の害虫やカビ等の雑菌が繁殖しやすい場所でもあるため、建築物そのものが朽ちたり、その建築物に居住する者に健康被害を及ぼしたりするという問題も指摘されている。
【０００３】
また、気密性の高い今日の建築物では、その気密性の高さ故に居室内に湿気がこもりがちになりカビやダニが繁殖しやすくなっているだけでなく、いわゆる新建材に使用されているホルムアルデヒド等の揮発性有機化学物質（ＶＯＣ）が原因で起こるといわれているシックハウス症候群による居住者の健康被害も大きな問題となっている。
【０００４】
【発明が解決しようとする課題】
ところで、青森ヒバや台湾ヒノキに代表される木材を使用した建築物ではシロアリやダニ等の害虫や、カビ等の雑菌が繁殖しにくいと言われている。そして、このような木材に含まれるヒノキチオール成分が防虫・抗菌効果のみならず、ＶＯＣを除去（中和）する効果があることが分かってきている。そこで、ヒノキチオールの精油又はそれを希釈した液剤を直接、建築物の柱や床、基礎部分、壁体等に散布したり塗布するなどすることによって、防シロアリ・防ダニ・抗菌効果を得たり、シックハウス対策としようとする方法が各種考えられている。しかしながらこのような方法では、一旦、液剤散布などの処理を施した後、ヒノキチオール成分が揮発してしまうと所期の効果が薄れてしまい、その後繰り返して何度も処理を行わなければならないという不具合がある。特に床下には、建築物の施工前には処理を行いやすいが、建築物が完成してしまうと液剤の散布等を行うのが極めて煩雑となる問題がある。また、液剤は一般に、タンク等に入れて保存・運搬する必要があって、取り扱いが不便である。
【０００５】
このような状況から、人体や動物、環境に対して害を及ぼさないヒノキチオールを有効に利用し、且つそのヒノキチオールの奏する諸々の効果を長期間に亘って持続的に発揮できるようにすることで、住環境を良好に改善することができる材料が望まれている。
【０００６】
本発明は、以上の問題を一挙に解決するべく、ヒノキチオールの担体として多孔質粒子に着目してなされたものである。
【０００７】
【課題を解決するための手段】
すなわち、本発明の住環境改善材料は、セラミックスを主成分とする多孔質粒子を主体としてなるものであって、前記多孔質粒子の細孔部に、ヒノキチオールを含有する液体を保持させてなることを特徴とするものである。
【０００８】
前記多孔質粒子は、その細孔部に水溶性物質又は油溶性物質の如何を問わず種々の物質を吸着する性質を有している。このような多孔質粒子の担体としての作用に着目して、細孔部にヒノキチオールを含有する液体を保持させることで、その吸着されたヒノキチオールが細孔部から徐々に揮発すると、特にシロアリに対する忌避効果をはじめとしてヒノキチオールの抗菌性、防虫性、ＶＯＣ除去性、リラクゼーション性等の各種の住環境を改善し得る効果が長期間に亘って得られるようになる。ここで、ヒノキチオールとしては、青森ヒバや台湾ヒノキ等の木材から抽出した液剤や、化学合成したヒノキチオールの溶液等を適用することができる。
【０００９】
なお、より簡単にヒノキチオールによる効果を得るには、多孔質粒子の細孔部に、ヒバ油を保持させるようにすることもできる。このようにすれば、ヒバ油中にはヒノキチオールが多量に含まれているので、ヒノキチオールによる抗菌、防カビ、防虫、ＶＯＣ除去、リラクゼーション等の上述の諸効果を得られる上に、ヒバ油からのヒノキチオール抽出工程をなくすことができるので、この住環境改善材料の製造に係るコストや時間を削減することができる。また、天然素材であるヒバ油を用いれば、この住環境改善材料を使用した住宅に居住する者（オフィスなどでは働く者）にとっても、安心して使用することができる。
【００１０】
ここで、多孔質粒子の具体例としては、例えば、人工セラミックス粒子、ゼオライト、ハイドロキシアパタイト、又はセラミックスと有機高分子物質の複合粒子が挙げられる。これらのうち何れかであれば好適に使用でき、１種類からなるものに限らず、２種類以上を混合したものであっても勿論かまわない。
【００１１】
以上のような住環境改善材料を使用した建材としては、主材料であるコンクリート組成中に住環境改善材料を含有させてなる建築物の基礎部、主材料である非透水性のシート本体中に住環境改善材料を含有させてなる防湿シート、当該住環境改善材料を主材料として形成してなる建築物の壁体、主材料である漆喰等に住環境改善材料を含有させ建築物の壁体に貼り付けて施工される板状の壁パネル、主材料である発泡性を有する建材本体に住環境改善材料を保持又は含有させてなる建築物の壁や床や天井等に施工される発泡性建材、主材料として畳床とその表面に掛けられる畳表とを少なくとも具備し該畳床中に住環境改善材料を含有させてなる畳等が挙げられる。
【００１２】
また、本発明の住環境改善材料を使用した敷設材としては、建築物の床下又はその周辺に敷設される敷設材であって、内外に通気可能な収容体の内部に、前記住環境改善材料を収容したものが挙げられる。
【００１３】
さらに、住環境改善材料を使用した散布剤としては、住環境改善材料を組成中に含有し、建築物の基礎部、当該基礎部の周辺における土壌、建築物の床や壁等に散布又は混合し得るようにしたものが挙げられる。
【００１４】
このような各種建材や敷設材、散布剤において、ヒノキチオールに基づく効果をさらに持続的に奏し得るようにするには、ヒノキチオールを含有する木材粉末を住環境改善材料と併用することが好ましい。また、住環境改善材料の割合は、建材の場合は約３％、散布剤の場合は約１〜２０％とすることが望ましいが、必ずしもこれに限られるものではなく、費用対効果を考慮してそれ以上又は以下の適宜の割合で含有させるようにするとよい。
【００１５】
【発明の実施の形態】
以下、本発明の一実施形態を、図面を参照して説明する。
【００１６】
図１は、本実施形態における住環境改善材料１の模式的な断面図である。この住環境改善材料１は、多孔質粒子として高純度のセラミックスを主成分とする人工セラミックス粒子１１を使用したものであり、その細孔部１１ａにヒバ油１２を含有させたものである。同図に示すように人工セラミックス粒子１１の一粒ずつについては、平均粒径約７マイクロメートルの大きさであり、無数の微細孔である細孔部１１ａを備えた超多孔質の微粒子である。
【００１７】
この住環境改善材料１は、例えば所定量の人工セラミックス粒子１１をヒバ油１２を溜めた容器内に投入し、細孔部１１ａにヒバ油１２が吸着された後にそのヒバ油１２が蒸発してしまわない程度に乾燥することで製造される。ヒバ油１２は、青森ヒバや台湾ヒノキの木片や樹皮、枝葉等を細かく粉砕したものに高温高圧の蒸気を当てて生じた液体のうち、ヒノキチオールを多量に含む油溶成分である。
【００１８】
ここで、この住環境改善材料１の防シロアリ効果試験及びその結果について、図２及び図３を用いて説明する。この試験は、（社）日本木材保存協会規格第１３号（１９９２）「土壌処理用防蟻剤の防蟻効力試験方法及び性能基準（１）の室内試験方法」に準拠するものである。以下、試験方法について簡単に説明する。図２に示すように、２本のガラス製枝付き試験管ＴＴ１、ＴＴ２をその枝部同士を対向配置し、それら枝部同士に両端を開口させたガラス管ＧＴを挿入する。このガラス管ＧＴには試料Ｘが入れられており、その試料についてガラス管の長手方向に一方（図示例では右側）から順に約１ｃｍごとの等間隔で０〜５の目盛りが振られている。また、一方（図示例では右側）の試験管ＴＴ１には、無処理土壌Ｙと共に所定数のシロアリ（図示省略）が入れられており、他方（同左側）の試験管ＴＴ２には、シロアリの食餌となるアカマツの砕片Ｚが入れられている。両試験管の上端部は、穴を開けたアルミ箔ＴＴａを被せている。すなわち、この試験は、所定温度下で所定時間経過後に、シロアリが試験管ＴＴ１からアカマツ砕片Ｚを食べるために、試料Ｘ中をどの目盛りまで進むことができるかを調べるものである。
【００１９】
ここで、本試験では試料ＸとしてＡ〜Ｇの７つの試験区分を設定し、各試験区分について３回の試験を行っている。図３（ａ）に、各試験区分における試料Ｘの内容を示す。なお、以下に述べる「含ホウ酸カルシウム粉」とは、ホウ酸カルシウムを含有する鉱物を粉砕した砂である。具体的には各試料Ｘをガラス管ＧＴ内に、試験区分Ａでは住環境改善材料１が１００％、試験区分Ｂでは住環境改善材料１が４０％及び含ホウ酸カルシウム粉が６０％、試験区分Ｃでは住環境改善材料１が２０％及び含ホウ酸カルシウム粉が８０％、試験区分Ｄでは含ホウ酸カルシウム粉が１００％、試験区分Ｅでは住環境改善材料１が２０％及び砂壌土が８０％、試験区分Ｆでは砂壌土が１００％となるように、それぞれ均一に入れている。また、試験区分Ｇでは、目盛り３と４の間にのみ住環境改善材料１を入れ、目盛り０〜３まで及び４〜５までの間には砂壌土を入れている。
【００２０】
この試験結果を図３（ｂ）に示す。同図における数値は穿孔度を示しており、この値が小さいほど、防シロアリ効果が高いことが表される。すなわち、試料Ｘ中の住環境改善材料１が１００％である試験区分Ａでは、極めて高い防シロアリ効果が得られた。また、試料Ｘ中の住環境改善材料１が４０％及び２０％の試験区分Ｂ、Ｃ、Ｅでも、住環境改善材料１と混合されるのが含ホウ酸カルシウム粉であるか砂壌土であるかを問わず、高い防シロアリ効果が得られた。但し、住環境改善材料１には砂壌土よりも含ホウ酸カルシウム粉を混合した方が防シロアリ効果は高かった。また、含ホウ酸カルシウム粉単独又は砂壌土単独の試料を用いた試験区分Ｄ、Ｆにおける防シロアリ効果は低い若しくは殆どないといえる。更に、試験区分Ｇにおける防シロアリ効果が低いことから、砂壌土に対して住環境改善材料１を一部分に配置するよりも砂壌土と住環境改善材料１とを均一に混合（試験区分Ｅ）する方が、高い防シロアリ効果が得られることが分かった。
【００２１】
以上のことから、この住環境改善材料１は、適度な割合で他の材料と混合すれば、良好な防シロアリ効果を奏することが判明した。
【００２２】
以下、このような住環境改善材料１の適用例について説明する。
【００２３】
まず、図４に示す第１の適用例は、土壌Ｓ中に敷設された栗石層Ａの上に防湿シートＷＲＳを介して施工される建築物の基礎部Ｂ（コンクリート基礎）やその周辺の土壌Ｓに散布するための散布剤１０である。この散布剤１０は、図５に概略的に示すように、前記住環境改善材料１と、青森ヒバ等の木材チップ２とを基材である水に混ぜて噴霧器Ｐから噴霧するようにした液剤である。木材チップ２は、ヒノキチオールを多量に含有する青森ヒバ等（他には台湾ヒノキ等）の樹皮や枝葉等を数ミリメートル程度の大きさに粉砕したものである。住環境改善材料１や木材チップ２は極めて微少なものであるため、同図ではそれらを誇張して示している。そして、この適用例では、住環境改善材料１、木材チップ２をそれぞれ散布剤１０の全重量に対して約３％の割合で配合している。なお、この配合割合は３％に限らず適宜変更が可能である。特に、住環境改善塗料１及び木材チップ２は固体であるので、保存や運搬が容易であり、散布剤１０の散布現場で水と混合すればすぐに使用できるため、取り扱いの便に優れている。
【００２４】
また、図４に示すように、建築物の基礎コンクリート部Ｂを打設する前に、まず、基礎コンクリート部Ｂの下敷きとなり得る箇所の土壌Ｓを梳き取り、その基礎コンクリート部Ｂの下敷きとなる土壌Ｓの上面に所定量の栗石ａを敷き詰めて栗石層Ａを形成する際、栗石層Ａのほぼ上面の高さ位置までシロアリ防除剤１００を流し込み、その上方から圧力をかけてシロアリ防除剤１００の層を作る。その後、シロアリ防除剤１００の層の上に防湿シートＷＲＳを介して基礎コンクリート部Ｂを打設する。このように極めて簡単な作業によってシロアリ防除剤１００を所定箇所の土壌Ｓ中に混入することができる。このシロアリ防除剤１００は、上記試験結果に鑑みて、２重量部の住環境改善材料１と８重量部砂壌土の粉末とを混合したものである。この割合は、上述したように極めて高いシロアリ忌避効果が得られた試験区分に該当するものである。なお、栗石層Ａの下あるいは上に約１ｃｍ程度の厚さでシロアリ防除剤１００の層を設けるようにしてもよい。
また、前記シロアリ防除剤１００の代わりに、住環境改善材料１と砂壌土とセメント粉末とを所定割合で水に混ぜて、栗石層Ａの上に薄く流し込み、基礎部Ｂのベースとすることによっても十分なシロアリ対策とすることができる。
【００２５】
このような散布剤１０やシロアリ防除剤１００を建築物の基礎部Ｂやその周辺の土壌Ｓに散布すると、まず、住環境改善材料１の人工セラミックス粒子１１における細孔部１１ａからヒバ油１２が揮発して、そのヒバ油１２に含まれるヒノキチオールの作用によって土壌Ｓ中や基礎部Ｂ及びその周辺において防シロアリ作用等が奏され、建築初期段階から中長期に亘って継続的にシロアリ被害を予防することができる。さらに、木材チップ３からはごく少量ずつのヒノキチオールが放出されるため、即効性には劣るものの、殆ど全ての住環境改善材料１からヒバ油１２が放出され終えてその効果が薄れた後でもヒノキチオールを放出し続けるので、さらに長期に亘ってシロアリ忌避効果等が得られることになる。なお、放出されたヒノキチオールによって得られる効果は防シロアリ効果だけではなく、ダニその他の害虫に対する防虫効果や、カビや細菌等に対する除菌・抗菌効果、さらには建築物に使用された合成樹脂接着剤や新建材等から発散するホルムアルデヒド等のシックハウス症候群の原因となるＶＯＣに対する除去効果も含まれるのは勿論である。さらに、ヒバ油１２を放出中あるいは放出後の人工セラミックス粒子１１は、その細孔部１１ａにおいて、ＶＯＣの吸着効果、臭いの原因物質を吸着する防臭効果、調湿効果等も得ることができる。また、建築物が完成した後、一定時間の経過後に散布剤１０を土壌Ｓや基礎部Ｂに散布することによっても、シロアリ駆除効果を含む各種効果が高い効率で奏されることになる。なお、土壌Ｓには散布剤１０を上方から散布するだけでなく、土壌Ｓ中に散布剤１０を混ぜ合わせるようにしてもよい。
【００２６】
また、散布剤１０の基材としては、水以外にも青森ヒバ等の抽出液（例えば水溶成分や油用成分）を用いると、上記の効果がより一層高まることになる。また、散布剤１０の基材中には、住環境改善材料１のみを含有させてもよい。
【００２７】
次に、図６〜図８に示す住環境改善材料１の第２適用例は、建築物の床下Ｆｓやその周辺の土壌Ｓに載置又は埋設するようにした敷設材２０である。なお、床下空間Ｆｓや基礎部Ｂの外側に配置される敷設材２０の数、間隔、土壌Ｓ中に埋設する深さなどは、建築物の広さや予算、その他の要因によって任意に決めることができる。さらに、建築物の完成後であっても可能であれば、床下空間Ｆｓや土壌Ｓ中に敷設材２０を配設するようにしてもよい。個々の敷設材２０は、図８に模式的に示すように、袋状をなす収容体２１と、この収容体２１の内部に収容される住環境改善材料１及び木材チップ２とから構成される。収容体２１は、例えば麻袋や不織布からなる袋など、通気性を有する素材からなるものであって、これら以外にも土嚢用袋等として通常使用されるものなど、種々のものを適用することができる。住環境改善材料１や木材チップ２は、前記第１適用例のものと同様のものである。この他にも、収容体２１には土やおがくず等を共に収容しておいてもよい。なお、収容体２１には、住環境改善材料１のみを収容させておいても構わない。
【００２８】
そして、このような敷設材２０を図６及び図７に示すように、建築物の基礎部Ｂ、床Ｆ及び土壌Ｓとの間に形成される床下空間Ｆｓに載置したり、建築物外における基礎部Ｂの周辺の土壌Ｓに埋設するなどすることで、住環境改善材料１から放出されるヒバ油１２中のヒノキチオールの作用によって、短期的及び中長期的な防シロアリ効果、防カビ効果等が得られることになる。さらにより長期的には、前記第１適用例と同様に、木材チップ２から放出されるヒノキチオールによる効果が得られる。また、ヒバ油１２を放出中あるいは放出後の人工セラミックス粒子１１によって、ＶＯＣの吸着効果、防臭効果、調湿効果等が得られることも、第１適用例と同様である。したがって、第１適用例の散布剤１０と第２適用例の敷設材２０の両方を同時に実施するようにしてもよいのは勿論である。
【００２９】
また、図９及び図１０に示す住環境改善材料１の第３適用例は、建材本体としてロックウール３１を適用した発泡性建材３０である。図９は、発泡性建材３０を吹き付け施工した建築物の壁を一部破断して示すものである。この壁は防耐火性能を向上させたもので、外壁材として防火サイディング３００を配設し、その内側に耐水合板３１０を設け、さらにその内側に耐水シート３２０を張り、この耐水シート３２０の内側に立てた柱３３０同士の間に前記発泡性建材３０を施工し、室内側に内装材として石膏ボード３４０を配設している。なお同図において発泡性建材３０には網掛けを附して示している。図１０は、吹き付け施工された発泡性建材３０の一部を拡大して模式的に示したものである。この発泡性建材３０は、鉱物を原料として繊維状にして形成した発泡性を有する建材本体たるロックウール３１の互いに絡み合った繊維表面に、上述した各適用例で用いたのと同様の多数の住環境改善材料１及び多数の木材チップ２が付着した状態で保持されている。このような構成の発泡性建材３０は、住環境改善材料１と木材チップ２とをロックウール３１と共に適宜の発泡機内に混合したうえで、噴射することで施工することができる。あるいは、住環境改善材料１等を混合済のロックウール３１を発泡機で発泡させた後で施工箇所に流し込むようにしてもよい。なお、住環境改善材料１、木材チップ２の発泡性建材３０に対する割合は、それぞれ約３％とすることが好ましいが、必ずしもこの限りではない。また、ロックウール３１には住環境改善材料１のみを付着させてもよい。更に、建材本体としてロックウールの代わりに、グラスウールやセルロースファイバー等の無機・木質繊維性建材を用いることができるのは勿論のこと、その他にもポリウレタンフォーム、ポリエチレンフォーム、ポリスチレンフォームやフェノール系、イソシアヌレート系等の樹脂性建材を適用することができる。
【００３０】
このような発泡性建材３０によれば、防音断熱材としての基本性能を有していることはいうまでもなく、ロックウール３１に保持された住環境改善材料１からヒバ油１２が放出されると、ヒバ油１２中のヒノキチオールによって、新建材や合成樹脂接着剤から発するホルムアルデヒド等のシックハウス症候群の原因物質であるＶＯＣを有効に除去できるとともに、壁や室内に繁殖するダニやシロアリ、カビ等の雑菌の繁殖を防止又は抑制することが可能である。また、住環境改善材料１を構成する人工セラミックス粒子１１や木材チップ２によっては壁内での調湿作用が得られるうえに、木材チップ２からもさらに長期に亘ってヒノキチオールが放出されるために、住環境改善材料１の効果と相まって、建築物の防虫、抗菌効果及びシックハウス症候群による人体の健康被害防止を、極めて長期間維持することが可能である。また、ヒノキチオールの芳香による居住者へのリラクゼーション効果も有効に得られる。
【００３１】
さらにまた、図１１に示す住環境改善材料１の第４適用例は、建築物の壁体Ｗにおける屋内側や屋外側に貼り付けて内装壁や外装壁として施工・使用される壁パネル４０である。この壁パネル４０は、図１２に部分的に拡大した断面を示すように、漆喰４１を主たる原材料として構成され、その漆喰４１中に、前述の各適用例と同様の住環境改善材料１及び木材チップ２とを含有させたものである。
これら住環境改善材料１、木材チップ２の漆喰４１に対する割合は、それぞれ約３％とすることが好ましいが、必ずしもこの限りではない。また、漆喰４１には住環境改善材料１のみを含有させてもよい。更に、壁パネル４０に漆喰４１そのもの以外の色を付ける場合には、漆喰４１に色土を配合するとよい。
【００３２】
この壁パネル４０は、漆喰の塗装に要する高度な技術を回避し、施工の手間や製造のコストダウンを図るため、所定のサイズに規格化した板状をなすものである。具体的には壁パネル４０の上縁及び下縁に沿ってそれぞれ段部４２、４３を形成し、上側に配置される壁パネル４０の下縁側の段部４３と下側に配置される壁パネル４０の上縁側の段部４２とを相互に係り合わせることによって容易に位置決めができるようにしており、さらに各壁パネル４０を前記段部４２、４３に係合させるようにした取付金具ＢＲを介して壁体Ｗの起立面に整列させて簡単に取り付けられるようにしている。
【００３３】
このような壁パネル４０であると、漆喰４１本来の調湿作用と、住環境改善材料１を構成する人工セラミックス粒子１１や木材チップ２の調湿作用とが相俟って、屋内の調湿作用を極めて良好に行うことができる。また、住環境改善材料１からヒバ油１２が放出されると、ヒバ油１２中のヒノキチオールによって、ＶＯＣを有効に除去できるとともに、壁体Ｗや室内に繁殖するダニやシロアリ、カビ等の雑菌の繁殖を建築初期段階から建築後長期間に亘って防止又は抑制することも可能である。さらに、ヒノキチオールの芳香による居住者へのリラクゼーション効果も有効に得られる。なお、壁パネル４０の主材料は漆喰４１に限らず、シラス、セメント土、あるいはヒバ油１２を含有しない人工セラミックス粒子１１等の一般的に壁体に適用される材料を使用することもできる。
【００３４】
また、図１３に示す住環境改善材料１の第５適用例は、建築物の床に敷設される畳５０である。この畳は、同図及び図１４に示すように、畳床５１と、畳床５１の表裏両面側に配設される表裏一対の畳表５２と、畳床５１及び畳表５２の間に配設される不織布からなるシート材５３とを備えてなるものである。これらに加えて縁（へり）が設けられる場合もある。畳床２は、ポリウレタンフォームやポリスチレンフォーム、ポリエチレンフォーム等の硬質発泡性合成樹脂素材からなる芯材５１１と、その芯材５１１の表裏両面側を覆う位置に配置される木材の小片（削片や破片等）を圧縮成型などして形成したいわゆるパーティクルボードからなる一対のボード材５１２とによって構成している。そして、図１４に示すように、芯材５１１を構成する主材料である合成樹脂素材中に、前述の各適用例と同様の住環境改善材料１をその成型前に多数混入している。更に、ボード材５１２には、木材チップ２を混入している。これら住環境改善材料１の合成樹脂素材の重量に対する割合、木材チップ２のボード材５１２に対する割合は、それぞれ約３％としているが必ずしもこの限りではない。また、芯材５１１には住環境改善材料１のみを混入したり、それと木材チップ２を併用して混入してもよい。また、図示していないが、畳表５２やシート材５３にも住環境改善材料１、木材チップ２等を付着又は混在させておくこともできる。
【００３５】
このような畳５０によれば、畳床５１の素材中に含有させた住環境改善材料１や木材チップ２から時間経過とともに連続的に放出されるヒバ油１２に含まれるヒノキチオールの作用によって、連続的に新建材や合成樹脂製接着剤等から放出されるＶＯＣが除去されてシックハウス症候群の発生を施工当初から長期に亘って抑制することができ、さらには畳５０自体や、壁、床、あるいは室内におけるダニやシロアリ、あるいはカビ等の雑菌類の繁殖を抑制することができる。また、住環境改善材料１を構成する人工セラミックス粒子１１や木材チップ２が奏する調湿作用によって、調湿性能の高い畳５０を構成することもできる。その他、畳５０から室内に放出されることになるヒノキチオールによって、居住者がリラックス効果を享受することもできるようになる。
【００３６】
なお、本発明の住環境改善材料１は、ヒバ油１２等のヒノキチオールを含有する液体の保持担体として機能する多孔質粒子として、ゼオライト（図示省略）やハイドロキシアパタイト（図示省略）、又は図１５に模式的な断面図で示すように、平均粒径約１０マイクロメートル〜数十マイクロメートルの大きさを有する人工セラミックス粒子６１と有機高分子物質６２（例えばポリエチレン）との複合粒子６０（例えばシリカ被覆ポリエチレン粒子）を主体としたものを適用してもよい。ゼオライトは、シリカ（約７０％）及びアルミナ（約１０％）を主成分として、アルカリ金属酸化物、アルカリ土類金属酸化物及び鉄酸化物等を含んだ含水ケイ酸塩鉱物であり、無数の微細孔である細孔部を有する。また、その粒径が約０、２ｍｍ〜０、６ｍｍであり、表面積が前記人工セラミックス粒子１１よりも大きいため、一粒あたりの細孔部に吸着されるヒバ油１２の量も増加する。
その結果、ゼオライトと上記実施形態におけるヒバ油１２とを例えば１０：１の割合で単純に混合するだけで、防シロアリ・防虫・抗菌機能等を発揮する十分な量であるヒノキチオールを含んだヒバ油１２を細孔部に吸収することができる。
さらに、ゼオライトには人工的に合成した合成ゼオライトと天然鉱物を破砕した粉体である天然ゼオライトとがあり、特に天然ゼオライトを使用する場合には安価に入手することができるので使用者にとって利用しやすいものとなる。また、複合粒子６０は人工セラミックス粒子６１の周囲を有機高分子物質６２で取り巻いた構成を有しており、温度が上昇すると有機高分子物質６２が膨張し、温度が低下すると有機高分子物質６２が収縮するため、それに対応して細孔部６１ａが閉塞又は露出するという特性がある。その結果、ヒノキチオールを含んだヒバ油１２が中長期に亘って複合粒子６０に保持され又は放出されることになり、ヒノキチオールに基づく防シロアリ効果が有効に発揮される。なお、これらの多孔質粒子を２種類以上混合したものであっても好適に使用することができる。
【００３７】
また、本発明の住環境改善材料１は、上述の適用例に限らない。例えば、図４に示した建築物の基礎部Ｂの主材料であるセメントやモルタル等のコンクリート素材中に住環境改善材料１を混入したり、同じく図４に示した防水シートＷＲＳの主材料である強化ビニル素材等からなる非透水性シートに住環境改善材料１を含有させても、高い対シロアリ性能を発揮することができる。さらに壁体そのものの塗装に際して、住環境改善材料１を主材料として塗り壁施工を行ってもよいし、漆喰の塗り壁に住環境改善材料１を混入することもできる。また、これらに例や上記各適用例において、ヒバ油を含有しない珪藻土と住環境改善材料とを併用してもよいし、各適用例を同時に用いてもよい。
【００３８】
また、本実施形態の住環境改善材料１を、建築塗装用の樹脂塗料に含有させることもできる。このような塗料は、例えば建築物の基礎コンクリートの表面や基礎コンクリートから立ち上がる柱等の木部の表面への塗装、室内壁のクロス張りの下地処理剤としての塗装に利用することができる。住環境改善材料１の塗料中における含量は、基礎コンクリートや木部へ塗装する場合には約２０％以上、クロスの下地処理の場合には約１％程度とすることが好ましいが、費用対効果を考慮して適宜変更することもできる。
【００３９】
その他、各部の具体的構成についても上記実施形態に限られるものではなく、本発明の趣旨を逸脱しない範囲で種々変形が可能である。
【００４０】
【発明の効果】
本発明は、以上に詳述したように、セラミックス粒子を主成分とする多孔質粒子を担体としてその細孔部にヒバ油やヒノキチオールを含有する液体を保持させた新規な住環境改善材料である。したがって、このような住環境改善材料を各種建材や散布剤、敷設材などに適用することで、前記多孔質粒子が有する不燃性、断熱性、結露防止機能、調湿機能、呼吸性、消臭機能、防水機能、空気浄化機能に加えて、ヒノキチオールが有するシロアリやダニ等に対する防虫機能、カビ等の雑菌に対する抗菌機能、シックハウスの原因となるＶＯＣの除去機能、芳香によるリラクゼーション機能などの機能が相乗的に発揮される建築物を提供することができる。
【図面の簡単な説明】
【図１】本発明の一実施形態である住環境改善材料を示す断面図。
【図２】同実施形態の住環境改善材料の防シロアリ効果試験方法を示す説明図。
【図３】同防シロアリ効果試験の内容及び結果を示す説明図。
【図４】同実施形態の第１適用例を示す概略的な断面図。
【図５】同適用例の散布剤を示す概略図。
【図６】同実施形態の第２適用例を示す概略的な斜視図。
【図７】同適用例を示す概略的な断面図。
【図８】同適用例の敷設材を示す概略的な断面図。
【図９】同実施形態の第３適用例を示す概略的な斜視図。
【図１０】同適用例の発泡性建材を示す概略的な断面図。
【図１１】同実施形態の第４適用例を示す概略的な斜視図。
【図１２】同適用例の壁パネルを示す部分的な概略断面図。
【図１３】同実施形態の第５適用例を示す概略的な斜視図。
【図１４】同適用例の畳を示す概略的な断面図。
【図１５】本発明の他の実施例である住環境改善材料を示す断面図。
【符号の説明】
１…住環境改善材料
２…木材チップ
１０…散布剤
１１…人工セラミックス粒子
１１ａ…細孔部
１２…ヒバ油
２０…敷設材
３０…建材（発泡性建材）
４０…建材（壁パネル）
５０…畳（建材）
１００…シロアリ防除剤
Ｂ…建材（基礎部）
Ｓ…土壌
ＷＲＳ…建材（防湿シート）
【図１】
2005029472.tif 000003
【図２】
2005029472.tif 000004
【図３】
2005029472.tif 000005
【図４】
2005029472.tif 000006
【図５】
2005029472.tif 000007
【図６】
2005029472.tif 000008
【図７】
2005029472.tif 000009
【図８】
2005029472.tif 000010
【図９】
2005029472.tif 000011
【図１０】
2005029472.tif 000012
【図１１】
2005029472.tif 000013
【図１２】
2005029472.tif 000014
【図１３】
2005029472.tif 000015
【図１４】
2005029472.tif 000016
【図１５】
2005029472.tif 000017